(57)【要約】【課題】  表面平滑性に優れ、かつ、より大きな散乱性を有する透光性電極層形成用の散乱層付き透光性基板を提供する。【解決手段】  ガラス基材、及び散乱層を含み、該散乱層の該ガラス基材側とは反対側の面を透光性電極層形成用面とする、透光性電極層形成用の散乱層付き透光性基板であって、該散乱層が、第一のガラス材の非晶質マトリクス、該非晶質マトリクス中に分散してなり、かつ、該第一のガラス材の結晶子を含む結晶子粒子、及び、該非晶質マトリクス中に分散してなり、かつ、該第一のガラス材より高融点の第二のガラス材のガラス粒子を含む、透光性電極層形成用の散乱層付き透光性基板とする。【選択図】図１
2019175693.tif 000002
【特許請求の範囲】
【請求項１】
ガラス基材、及び散乱層を含み、該散乱層の該ガラス基材側とは反対側の面を透光性電極層形成用面とする、透光性電極層形成用の散乱層付き透光性基板であって、
該散乱層が、第一のガラス材の非晶質マトリクス、該非晶質マトリクス中に分散してなり、かつ、該第一のガラス材の結晶子を含む結晶子粒子、及び、該非晶質マトリクス中に分散してなり、かつ、該第一のガラス材より高融点の第二のガラス材のガラス粒子を含む、透光性電極層形成用の散乱層付き透光性基板。
【請求項２】
前記第一のガラス材、及び前記第二のガラス材の両方が、Ｂｉ２Ｏ３−Ｂ２Ｏ３−ＳｉＯ２−ＺｎＯ系ガラスであり、さらに、
ガラス組成について、前記第二のガラス材のＳｉＯ２及びＢ２Ｏ３の合計割合が、前記第一ガラス材の該合計割合よりも大きく、かつ、前記第二のガラス材のＢｉ２Ｏ３の割合が、前記第一ガラス材の該割合よりも小さい、請求項１に記載の透光性電極層形成用の散乱層付き透光性基板。
【請求項３】
前記Ｂｉ２Ｏ３−Ｂ２Ｏ３−ＳｉＯ２−ＺｎＯ系ガラスの組成について、全体を１００ｗｔ％として、ＳｉＯ２が０〜１５ｗｔ％、Ｂ２Ｏ３が１５〜６５ｗｔ％、Ｂｉ２Ｏ３が１０〜３０ｗｔ％、ＺｎＯが１５〜４０ｗｔ％、Ｎａ２Ｏ、Ａｌ２Ｏ３、ＢａＯ、及びＷＯ３の各々が０〜１０ｗｔ％の範囲内である、請求項１、又は２に記載の透光性電極層形成用の散乱層付き透光性基板。
【請求項４】
前記結晶子粒子の外径が１μｍ以上である、請求項１〜３のいずれかに記載の透光性電極層形成用の散乱層付き透光性基板。
【請求項５】
前記透光性電極層形成用面の表面粗さＳａが、５ｎｍ以下の表面平滑性である、請求項１〜４のいずれかに記載の透光性電極層形成用の散乱層付き透光性基板。
【請求項６】
請求項１〜５のいずれかに記載の透光性電極層形成用の散乱層付き透光性基板を含む有機ＥＬパネル。
【請求項７】
請求項１〜５のいずれかに記載の透光性電極層形成用の散乱層付き透光性基板の製造方法であって、
前記ガラス基材上に、前記第一のガラス材、及び前記第二のガラス材の粉末ガラスを含むガラスペーストを塗布し塗布層を形成する塗布工程、及び、
該塗布層を形成した前記ガラス基材を５００℃以下で焼成する焼成工程を含む、透光性電極層形成用の散乱層付き透光性基板の製造方法。
【発明の詳細な説明】
【技術分野】
【０００１】
本発明は、透光性電極層形成用の散乱層付き透光性基板、及びその製法、並びに有機ＥＬパネルに関する。
【背景技術】
【０００２】
有機ＥＬ素子は、物質に電界を印加した際に発光を生じる現象を利用した面発光素子である。そして基板上に有機ＥＬ素子を形成した有機ＥＬパネルは、自発光型、薄型にできるなどの特徴を生かし、面状光源やディスプレイ等への応用展開が図られている。
【０００３】
ところで特許文献１は、透光性基板と、散乱層と、第１の電極と、有機層と、第２の電極とを順次有する有機ＬＥＤ素子であって、前記散乱層は、第１のガラス材、及び前記第１のガラス材中に分散され、前記第１のガラス材と異なる屈折率を有する第２のガラス材を含む有機ＬＥＤ素子に関する電極付き基板を提案している。
【０００４】
また、特許文献２は、光取り出し効率を向上しつつも、放熱性を高め、高効率で長寿命の有機ＬＥＤ素子などの光デバイスを提供する為に、電極付基板として、反射性の基板と、前記基板上に形成され、複数個の散乱物質を具備したガラス層からなる散乱層と、前記散乱層上に形成された透光性電極とを具備した電極付き基板を提案している。
【先行技術文献】
【特許文献】
【０００５】
【特許文献１】国際公開ＷＯ２０１１−０４６１９０パンフレット
【特許文献２】特開２０１０−１７０９６９号公報
【発明の概要】
【発明が解決しようとする課題】
【０００６】
しかしながら、特許文献１の電極付き基板では、表面の平坦性が不足していた場合には、それに起因して有機ＥＬ素子のリーク電流が大きくなり信頼性が低下したりすることが懸念され改善の余地がある。また、特許文献２の電極付き基板では、表面の平坦性は確保してあるが、大きな散乱性が得られず、改善の余地がある。
【課題を解決するための手段】
【０００７】
本発明者は、マトリックスガラス材料に散乱材として高融点ガラス材料を添加した場合に、マトリックスガラス材料の結晶化温度が上昇し結晶化が抑制される現象に着目し、この現象を利用することで、マトリックスガラス材料中に、光散乱効果が大きい結晶粒界面を含むマトリックスガラス材料の結晶子を生じさせても、焼成温度を最適化することで、高融点ガラス材料添加による散乱層表面の平滑性の低下のみならず、当該結晶化による散乱層表面の平滑性の低下をも防止できること、そして、この様な高融点ガラス材料のガラス粒子、及び当該結晶子を含む結晶子粒子を含む散乱層は、これら粒子に起因する相乗的な散乱効果により、即ち、結晶粒界での散乱も活用したより優れた散乱効果により、優れた光取出し構造を構成可能であることを見出し、本発明を完成するに至った。
【０００８】
具体的には、マトリックスとなる第一のガラス材に、前記第一のガラス材より高融点となる第二のガラス材を添加し、散乱効果を付与し、同時に、高融点材料粒子界面のマトリックス材料結晶化抑制効果によりマトリックスの結晶化温度を上げて、５００℃以下で焼成することにより平滑性を維持しつつ、マトリックスの結晶子を微少量形成することで、特許文献１、２より高い散乱効果を得られる透光性電極層形成用の散乱層付き透光性基板が得られることを見出したものである。
【０００９】
即ち、本発明は、ガラス基材、及び散乱層を含み、該散乱層の該ガラス基材側とは反対側の面を透光性電極層形成用面とする、透光性電極層形成用の散乱層付き透光性基板であって、
該散乱層が、第一のガラス材の非晶質マトリクス、該非晶質マトリクス中に分散してなり、かつ、該第一のガラス材の結晶子を含む結晶子粒子、及び、該非晶質マトリクス中に分散してなり、かつ、該第一のガラス材より高融点の第二のガラス材のガラス粒子を含む、透光性電極層形成用の散乱層付き透光性基板に関する。
【００１０】
このような本発明の透光性電極層形成用の散乱層付き透光性基板は、散乱層の散乱材として、高融点ガラス材のガラス粒子と結晶子粒子があるため、優れた散乱性を有しつつ、透光性電極層形成用面が平滑性に優れたものとできるので、電気的特性、及び光学的特性に優れた素子を、その上に形成可能な素子形成用透光性基板となる。
【００１１】
前記第一のガラス材、及び前記第二のガラス材の両方が、Ｂｉ２Ｏ３−Ｂ２Ｏ３−ＳｉＯ２−ＺｎＯ系ガラスであることが好ましく、安価かつ透明性に優れ、かつ、本発明の効果が得られる焼成温度のプロセスウィンドウを大きくできる。
【００１２】
より好ましくは、このようなガラス組成について、前記第二のガラス材のＳｉＯ２及びＢ２Ｏ３の合計割合を前記第一ガラス材の該合計割合よりも大きくし、かつ、前記第二のガラス材のＢｉ２Ｏ３の割合を前記第一ガラス材の該割合よりも小さくすることであり、簡便に前記プロセスウィンドウを大きくしつつ、簡便かつ安価に第二のガラス材を第一のガラス材より高融点な材料とすることができる。
【００１３】
さらに好ましくは、前記Ｂｉ２Ｏ３−Ｂ２Ｏ３−ＳｉＯ２−ＺｎＯ系ガラスの組成について、全体を１００ｗｔ％として、ＳｉＯ２を０〜１５ｗｔ％、Ｂ２Ｏ３を１５〜６５ｗｔ％、Ｂｉ２Ｏ３を１０〜３０ｗｔ％、ＺｎＯを１５〜４０ｗｔ％、Ｎａ２Ｏ、Ａｌ２Ｏ３、ＢａＯ、及びＷＯ３の各々を０〜１０ｗｔ％の範囲内とすることであり、より安価かつ簡便に、透光性に優れ、かつ、前記プロセスウィンドウが大きな透光性基板となる。
【００１４】
前記結晶子粒子の外径は、１μｍ以上であることが好ましく、より光取出し効率に優れた光学的特性に優れた透光性基板となる。
【００１５】
前記透光性電極層形成用面の表面粗さＳａは、５ｎｍ以下であることが好ましく、より好ましくは２μｍ以下、さらに好ましくは１μｍ以下であり、よりリーク欠陥等が発生し難い電気特性に優れた透光性基板となる。
【００１６】
また、本発明はこのような本発明の透光性電極層形成用の散乱層付き透光性基板を含む有機ＥＬパネルに関し、本発明に係る平滑性及び光散乱性に対応し信頼性に優れた高輝度の有機ＥＬ素子搭載の有機ＥＬパネルとなる。
【００１７】
さらに、本発明はこのような本発明の透光性電極層形成用の散乱層付き透光性基板であって、前記ガラス基材上に、前記第一のガラス材、及び前記第二のガラス材の粉末ガラス（ガラスフリット）を含むガラスペーストを塗布し塗布層を形成する塗布工程、及び、該塗布層を形成した前記ガラス基材を５００℃以下で焼成する焼成工程を含む製造方法に関する。
【発明の効果】
【００１８】
本発明の透光性電極層形成用の散乱層付き透光性基板は、表面平滑性に優れ、かつ、より大きな散乱性を有する。
【図面の簡単な説明】
【００１９】
【図１】本発明における透光性電極層を形成した後の本発明の透光性電極層形成用の散乱層付き透光性基板の断面構造を示す模式図である。
【図２】比較例３の透光性基板の断面ＳＥＭ画像である。
【図３】比較例４の透光性基板の断面ＳＥＭ画像である。
【図４】実施例６の透光性基板の断面ＳＥＭ画像である。
【発明を実施するための形態】
【００２０】
以下、本発明の実施態様について説明する。
【００２１】
（透光性電極層形成用の散乱層付き透光性基板）
本発明の透光性電極層形成用の散乱層付き透光性基板は、ガラス基材及び散乱層を含み、好ましくはガラス基材の一主面上に隣接して当該散乱層を形成した基板であり、散乱層のガラス基材側とは反対側の面が好適な透光性電極層形成用面となるよう、特定の散乱層を含み、また、そのような散乱層を安定的に高生産性で形成せしめる為、好ましくは、特定の製造方法により製造される。
【００２２】
（散乱層）
本発明に係る散乱層は、その層に入射した光をその入射方向とは無関係なランダムな方向により多く散乱させるための層であり、本発明の基板上に形成する光電子素子につき、その電気特性を損なうこと無く、その光学特性を向上せしめる機能を有し、本発明の基板の好ましい実施態様として有機ＥＬ素子形成用の基板として用いた場合には、ガラス基材より通常大きな屈折率、好ましくは１．８以上の屈折率、を有する透光性電極層及び有機機能層とで、高輝度化に資する光取出し効率を向上可能な光取出し構造を構成する。
【００２３】
このような散乱層は、その平均屈折率が１．８以上であることが好ましく、例えば有機ＥＬ素子を構成する材料との屈折率の差が小さくできるので、本発明に係る透光性電極層形成用面の平滑性に起因し生じる全反射による光取出し効率の低下の影響を小さくでき、より高輝度、即ち、高発光効率の有機ＥＬ素子を搭載したパネルを得ることができる。
【００２４】
また、このような散乱層は、第一のガラス材の非晶質マトリクス、当該非晶質マトリクス中に分散してなる結晶子粒子であって、当該第一のガラス材の結晶子を含む結晶子粒子、及び、当該非晶質マトリクス中に分散してなるガラス粒子であって、第一のガラス材より高融点の第二のガラス材のガラス粒子を含み、本発明に係る効果を十分に発揮せしめつつ、安価、かつ、高生産性の基板とする観点から、好ましくはその平均層厚が２〜５０μｍであり、より好ましくは１０〜２０μｍである。即ち、本発明に係る散乱層は、マトリクス、即ち、海島構造の海部分となる非晶質の第一のガラス材のバルク中に、散乱効果付与の為の散乱粒子として、当該海島構造の島部分を構成するガラス粒子として第二のガラス材のガラス粒子を含むだけでなく、同じく島部分を構成する結晶子粒子として当該第一のガラス材の結晶子を含む結晶子粒子を含み、より大きな散乱効果を得る為好ましくは、これら粒子が互いに接触せず独立して第一のガラス材の非晶質マトリクス中に存在する。ここで、第一のガラス材より第二のガラス材は融点が高いものであり、これにより、前述した結晶化温度上昇効果に起因する結晶化抑制効果に基づき、前記結晶子粒子が存在可能となり、また、前述の好ましい態様である、粒子が互いに接触せず独立して存在することが可能となる。
【００２５】
（結晶子粒子）
本発明に係る結晶子粒子は、本発明に係る非晶質マトリクス中に分散してなり、かつ、第一のガラス材の結晶子を少なくとも一つ含み、本発明に係るガラス粒子と共に散乱層に光の散乱効果を付与する散乱材として機能する第一のガラス材が結晶化したものである。
【００２６】
このような結晶子粒子は、単結晶や双晶のように相互に関連し規則的に原子が配列した領域である結晶子を２つ以上含むこともでき、本発明に係るマトリクスとの界面、及び／又は、結晶子間の界面で光の進行角度を変えることができ、本発明に係るガラス粒子とは異なる性質の散乱性を付与可能なので、本発明に係る散乱層の散乱性をより高めることができ、例えば本発明に係る光取出し効率を向上することができる。
【００２７】
また、このような結晶子粒子は、散乱性をより高め、かつ、本発明に係る透光性電極層形成用面平滑性をより高める観点から、その平均外径が、好ましくは２μｍ以下、より好ましくは０．５μｍ以下であり、好ましくは０．１μｍ以上、より好ましくは０．２μｍ以上である。
【００２８】
（ガラス粒子）
本発明に係るガラス粒子は、本発明に係る非晶質マトリクス中に分散してなる第二のガラス材を材料とするガラス粒子であり、前記結晶子粒子と共に、散乱層に光の散乱効果を付与する散乱材として機能する。
【００２９】
このようなガラス粒子は、散乱性をより高め、かつ、本発明に係る透光性電極層形成用面平滑性をより高める観点から、その数平均粒径が、好ましくは１０μｍ以下、より好ましくは５μｍ以下であり、好ましくは０．３μｍ以上、より好ましくは０．５μｍ以上であり、屈折率が１．８以上、２．２以下であることが好ましいく、より好ましくは１．９以下である。
【００３０】
（透光性電極層形成用面）
本発明に係る透光性電極層形成用面は、散乱層のガラス基材側とは反対側の光学電子素子が形成される面であり、この上に、好ましくはこれと隣接し、当該素子の透光性電極層が形成される面であり、好ましい実施態様では有機ＥＬ素子が形成される、素子側の面であり、散乱性増強に係る前記結晶子粒子、及び前記ガラス粒子を散乱層に含むにも拘わらず、表面粗さＳａが５ｎｍ以下の表面平滑性、好ましくは１ｎｍ以下の表面平滑性を有する。
【００３１】
（透光性電極層形成用の散乱層付き透光性基板の製造方法）
本発明の透光性電極層形成用の散乱層付き透光性基板は、好ましくは、ガラス基材上に、第一のガラス材、及び第二のガラス材の粉末ガラス（ガラスフリット）を含む、好ましくは混練した、ガラスペーストを塗布することで、塗布層を形成する塗布工程、及び、当該塗布層を形成したガラス基材を５００℃以下で焼成する焼成工程を含む製法で製造され、上述のように、非晶質マトリクス中に、散乱粒子として、ガラス粒子を含むだけでなく、結晶子粒子を含み、かつ、好ましくは、これらの散乱粒子が互いに接触せず独立して存在し、このような特定の構造に起因し優れた光散乱効果を有するが、その製造方法は、好ましくは１回ずつの塗布工程、及び焼成工程を含むという、簡単な高生産性の製法である。
【００３２】
前記塗布工程において、高品質の基板を安定的に製造する観点から、前記ガラスペーストは、ガラスフリットを、バインダー及び溶液に分散したガラスペーストであることが好ましく、また、ガラスフリットの粒径は好ましくは５μｍ以下、より好ましくは３μｍ以下である。
【００３３】
前記焼成工程において、その焼成に係る最高温度である焼成温度は、第二のガラスが溶け始める温度から完全に溶ける温度よりある程度低い温度、具体的は５００度以下とすることが重要であり、これにより透光性電極層形成用面が平滑となり、第一のガラスの結晶化を抑えながら、その結晶子を発生させることが、また、散乱層中に本発明に係る第二のガラス材のガラス粒子を残存させることが、可能となり、さらには、好ましい実施態様として、前記粒子独立存在性が確保可能となり、より優れた散乱効果を得ることが出来ることとなる。
【００３４】
（第一のガラス材）
本発明に係る第一のガラス材は、本発明に係る、非晶質マトリクス、及び結晶子となる材料であり、Ｂｉ２Ｏ３−Ｂ２Ｏ３−ＳｉＯ２−ＺｎＯ系ガラスであることが好ましく、ＳｉＯ２が０〜１５ｗｔ％、Ｂ２Ｏ３が１５〜６５ｗｔ％、Ｂｉ２Ｏ３が１０〜３０ｗｔ％、ＺｎＯが１５〜４０ｗｔ％、Ｎａ２Ｏ、Ａｌ２Ｏ３、ＢａＯ、及びＷＯ３の各々が０〜１０ｗｔ％の範囲内であることがより好ましい。
【００３５】
（第二のガラス材）
本発明に係る第二のガラス材は、本発明に係るガラス粒子、及び好ましくはその周囲で非晶質の第一のガラス材と交じり合って本発明に係る海構造を構成する材料の一部、となる材料であり、第一のガラス材との構成元素共通性により高い相溶性を確保し高強度の散乱層とする観点から、第一のガラス材同様、Ｂｉ２Ｏ３−Ｂ２Ｏ３−ＳｉＯ２−ＺｎＯ系ガラスであることが好ましく、ＳｉＯ２が０〜１５ｗｔ％、Ｂ２Ｏ３が１５〜６５ｗｔ％、Ｂｉ２Ｏ３が１０〜３０ｗｔ％、ＺｎＯが１５〜４０ｗｔ％、Ｎａ２Ｏ、Ａｌ２Ｏ３、ＢａＯ、及びＷＯ３の各々が０〜１０ｗｔ％の範囲内であることがより好ましく、本発明に係る特定の散乱層を簡単に形成可能とする観点から、第一のガラス材とは異なる組成であることが好ましく、より好ましくは第一のガラス材より高融点の材料とすることであり、さらに好ましくは、第一のガラス材との融点の差が、５０℃以上、１００℃以内のものとすることであり、特に好ましくは、当該差を７０℃以上、８０℃以下とすることであり、また、ＳｉＯ２及びＢ２Ｏ３の合計割合を、第一ガラス材の当該合計割合よりも大きくすることが好ましく、Ｂｉ２Ｏ３の割合が、第一ガラス材の当該割合よりも小さいことが好ましい。
【００３６】
（ガラス基材）
本発明に係るガラス基材は、好ましくは、３８０ｎｍ〜７８０ｎｍの波長域における透過率が９０％以上、屈折率が１．４５〜１．６０、平均厚みが５ｍｍ以下であり、より好ましくは平均厚みが２ｍｍ以下であり、本発明の有機ＥＬパネルを可撓性パネルすることもでき、その場合は、化学強化や端面研磨した基材とすることが好ましく、曲げ弾性率が１０００〜１００００ＭＰａ、曲げ強さが３０〜３００ＭＰａとすることが好ましい。
【００３７】
（有機ＥＬパネル）
本発明の有機ＥＬパネルは、本発明の透光性電極層形成用の散乱層付き透光性基板を含み、当該基板の散乱層が形成されたのは反対側に、一主面としての発光面であって、有機ＥＬ素子に対応する発光領域を有する発光面を有し、好ましくは、他主面として、後述する封止層が形成された封止面を有し、具体的には、当該基板の透光性電極層形成用面上に、好ましくはこれと隣接して、後述する有機ＥＬ素子の透光性電極層を形成した後、順次、有機化合物を含む発光層を含む有機機能層、反射電極層、好ましくはさらに封止層を形成したものである。
【００３８】
（有機ＥＬ素子）
本発明に係る有機ＥＬ素子は、透光性電極層及び反射電極層の間に、有機化合物を含む発光層を含む有機機能層が挟持されてなる発光デバイスであり、これらの層の重畳部分が当該素子であり、外部から、透光性電極層及び反射電極層に給電することで、発光する。
【００３９】
当該有機機能層は一般的に、例えば、当該反射電極層側から、正孔注入層／正孔輸送層／発光層／電子輸送層／電子注入層といった多層構造を有し、これらの層以外にも、電荷発生層を含む接続層や、電荷ブロック層等が含まれていても良い。
【００４０】
前記透光性電極層の材料としては、透光性で屈折率が１．７〜２．０のＩＴＯやＩＺＯを例示することができ、その平均厚みとしては１μｍ以下が好ましく、このような材料の薄膜は、ＣＶＤ法やスパッタ法などによって形成することができる。
【００４１】
前記反射電極層の材料としては、ＡｌやＡｇを例示することができ、その平均厚みとしては１μｍ以下が好ましく、このような材料の薄膜は、スパッタ法や真空蒸着法によって形成することができる。
【００４２】
（封止層）
前記封止層は、有機機能層が大気に触れることで有機ＥＬ素子が劣化しないように、有機ＥＬ素子の全面、即ち、前記一主面側から観察して発光領域となる全領域を含み、その周囲に渡って、好ましくは、その対応する前記露出面の全面に形成される層である。
【００４３】
このような封止層の材料としては、十分な水蒸気バリア性を当該層に付与せしめる観点から、無機物を例示することができ、好ましくは、酸化、及び／又は、窒化珪素であり、薄膜ガラス基板のフレキシビリティを活かし、フレキシブルパネルを製造する観点から、無機薄膜であることが、より好ましく、前記珪素系材料をＣＶＤ法で形成した薄膜を含むことが、さらに好ましく、特に好ましくは、前記ＣＶＤ法珪素系材料薄膜の上に、湿式法珪素系材料膜を形成した、多層膜とすることであり、当該湿式法珪素系材料膜は、ポリシラザン転化膜であることが好ましく、これらのＣＶＤ法、及び湿式法の珪素系材料膜の平均膜みとしては、０．５μｍ以上、５μｍ以下であることが好ましい。
【実施例】
【００４４】
以下、実施例により本発明を具体的に説明するが、本発明はこれらの実施例により限定されるものではない。
【００４５】
（実施例１）
実施例１の散乱層付き透光性基板を以下の手順で作成し評価した。
【００４６】
まず、第一のガラス材としてＢｉ２Ｏ３−Ｂ２Ｏ３−ＳｉＯ２−ＺｎＯ系ガラスフリット、第二のガラス材としてＢｉ２Ｏ３−Ｂ２Ｏ３−ＳｉＯ２−ＺｎＯ系ガラスフリットを準備した。
【００４７】
次に、第一のガラス材：第二のガラス材が、重量基準で、９８．０：２．０となるように混合し、実施例１のガラスペーストを調整した。
【００４８】
次に、調整したガラスペーストを、厚み０．７ｍｍｔ、屈折率１．５のガラス板にＰＥＴフィルムとアプリケーターを使用し、２０μｍの平均厚みとなるよう塗布し、ガラスペースト層を形成したガラス板を作成した。
【００４９】
最後に、ガラスペースト層を形成したガラス板を、１２０℃で６０分間保持することでガラスペーストを乾燥させ後、これを大気中４５０℃で６０分間焼成し、散乱層付きガラス板を作製し、実施例１の透光性基板とした。
【００５０】
作製した実施例１の透光性基板の光取出し効果の評価を、以下に説明する方法で評価用有機ＥＬ素子を用いて実施した。
【００５１】
（評価用有機ＥＬ素子を使用した透光性基板の光取出し効果の評価方法）
評価用有機ＥＬ素子は、透光性電極の屈折率とほぼ同じ屈折率である屈折率１．８５の高屈折率透明ガラス基板上に、外形１８ｍｍ×１８ｍｍの白色発光有機ＥＬ素子を形成したものである。
【００５２】
この評価用有機ＥＬ素子は、その透光性電極の屈折率と高屈折率透明ガラス基板の屈折率とがほぼ等しい為、透光性電極層の厚みに大きく依存する電気特性や透光性電極内への光閉じ込め以外の光学基本特性、即ち、高屈折率透明ガラス基板を含むみなし透光性電極層を含む有機ＥＬ素子からの光取出しに関し、このようなみなし有機ＥＬ素子の透光性電極層が空気と隣接している状態とほぼ等価な状態と考えることが可能である。
【００５３】
この様な評価用有機ＥＬ素子のみなし透光性電極層の表面である高屈折率透明ガラス基板の表面、即ち発光面と、評価対象の透光性基板の透光性電極層形成用面との間に、無色透明でその屈折率が高屈折率透明ガラス基板の屈折率と等しい１．８５であるマッチング液を表面張力により充填し挟み込むことで、全体として、透光性基板の透光性電極層形成用面上に当該みなし有機ＥＬ素子を形成した素子、即ち、評価対象透光性基板を含み、かつ、その上のみなし有機ＥＬ素子が形成された評価対象みなし有機ＥＬ素子サンプルとして、当該評価対象透光性基板の発光面上から空気中への光取出し効率を評価可能である。
【００５４】
具体的には、定電流電源を用いて、比較すべき複数のこの様な評価対象みなし有機ＥＬ素子サンプルの評価用有機ＥＬ素子に対し、その透光性電極層側給電部から３ｍＡ／ｃｍ２の定電流を、その反射電極層側給電部に給電し発光させた状態で、当該評価対象みなし有機ＥＬ素子サンプルの発光面を全光束測定装置の積分球に配置することで、当該サンプルからの発光の全光束を測定し、この全光束の値を給電した電力の値で割り算することで、電力発光効率（ルーメン／Ｗ）を算出し、比較すべき複数の評価対象みなし有機ＥＬ素子サンプルにつき、この電力発光効率を比較することで、評価対象透光性基板の光取出し効果を比較した。
【００５５】
作製した実施例１の透光性基板の光取出し効果に関する電力発光効率の結果を、他の実施例や比較例の結果と共に表１にまとめて示す。
【００５６】
【表１】
2019175693.tif 000003
【００５７】
（実施例２〜５）
実施例２〜５として、実施例１における第一のガラス材：第二のガラス材を、実施例２では９０．９：９．１、実施例３では８７．７：１２．３、実施例４では８３．３：１６．７，実施例５では７１．４：２８．６として、実施例１と同様にして、電力発光効率を算出した。
【００５８】
（比較例１）
比較例１として、前記評価用有機ＥＬ素子について、上述の（評価用有機ＥＬ素子を使用した透光性基板の光取出し効果の評価方法）において、マッチング液による透光性基板との張り合わせを行なわず、そのままの素子を評価対象みなし有機ＥＬ素子サンプルとして電力発光効率を算出した。即ち、この場合は、屈折率基板（屈折率：１．８５）の発光面がそのまま積分球内の空気に隣接した状態で全光束を測定した。
【００５９】
（比較例２）
比較例２として、実施例１における第一のガラス材：第二のガラス材を、１００：０として、即ち、第一のガラス材のみをガラスペーストとして調整し、実施例１と同様にして、比較例２の透光性基板を作製し、実施例１と同様にして電力発光効率を算出した。
【００６０】
（比較例３）
比較例３として、実施例１における第一のガラス材：第二のガラス材を、１００：０として、即ち、第一のガラス材のみをガラスペーストとして調整し、実施例１における４５０℃の焼成温度を４７０℃として、実施例１と同様にして、比較例３の透光性基板を作製した。この比較例３の透光性基板の断面ＳＥＭ画像を図２に示す。この場合は結晶子粒子が大きくなり過ぎており、表面粗さが大きくなり、電気特性が急激に悪化するので、阻止形成に向かないと判断できる。
【００６１】
（比較例４）
比較例４として、実施例１における第一のガラス材：第二のガラス材を、８７．７：１２．３として、実施例１と同様にしてガラスペーストとして調整し、実施例１における４５０℃の焼成温度を、４３０℃として、実施例１と同様にして各透光性基板を作製した。この比較例４の透光性基板の断面ＳＥＭ画像を図３示す。
【００６２】
（実施例６〜１３）
実施例６〜１３として、実施例１における第一のガラス材：第二のガラス材を、実施例６及び７では８７．７：１２．３、実施例８及び９では６６．７：３３．３、実施例１０及び１１では５０：５０、実施例１２及び１３では３３．４：６６．６として、実施例１と同様にしてガラスペーストとして調整し、実施例１における４５０℃の焼成温度を、実施例６、８、１０、及び１２では４７０℃として、実施例７、９、１１、及び１３では４９０℃として、実施例１と同様にして各透光性基板を作製し、実施例１と同様にして電力発光効率を算出した。
【００６３】
なお、この実施例６の透光性基板について、その透光性電極層形成用面は、その面の算術平均高さ、即ち、その面の平均面に対する面内各点の高さの差の絶対値の面内平均Ｓａが０．６８ｎｍの表面平滑性を有していた。また、この実施例６の透光性基板の断面ＳＥＭ画像を図４示す。
【００６４】
表１から明らかなように、第二のガラス材を含有することにより、これを含有しない比較例２に対して発光効率が向上している。
【００６５】
また、図４を参照しつつ実施例６、８を実施例７、９と比較することで、第一のガラス材を結晶子粒子が存在することでも発光効率が向上しており、このように発光効率が向上した理由は、図４より明らかなように、第一のガラス材をベースとした散乱層中に第二のガラス材と第一のガラス材の結晶子粒子が点在しているためである。
【００６６】
また、図２、図４より、第一のガラス材単膜では４７０℃で焼成するとガラスの結晶子粒子が大きくなり膜表面まで結晶子粒子が出ているが、第二のガラス材を含有した膜は結晶子粒子が小さいままである。このことから、第一のガラス材に第二のガラス材を混合することでガラスの結晶成長を抑えられることは明白である。
【００６７】
また、図３、図４より第一のガラス材をベースとした散乱層中に第一のガラス材の結晶子粒子は４３０℃での焼成では発生していない。このことから、４３０℃を超える高い温度で焼成することで、第一のガラス材の結晶子粒子が発生するようである。
【符号の説明】
【００６８】
１      ガラス基材
２      散乱層
２１１  第一のガラス材の非晶質マトリクス
２１２  第二のガラス材のガラス粒子
２１３  第一のガラス材の結晶子を含む結晶子粒子
３      透光性電極層
【図１】
2019175693.tif 000004
【図２】
2019175693.tif 000005
【図３】
2019175693.tif 000006
【図４】
2019175693.tif 000007